(57)【要約】    シリコーン感圧性接着剤組成物は、アルケニル末端ポリジオルガノシロキサン、ポリオルガノシリケート樹脂、ポリオルガノ水素シロキサン架橋剤、ヒドロシリル化反応触媒、ヒドロシリル化反応抑制剤、および溶媒を含む。本組成物は、硬化して、ウレタンフォームを含む異なる基材に選択的に接着する感圧性接着剤を形成する。感圧性接着剤組成物、感圧性接着剤、および感圧性接着剤を含むウレタンフォーム物品は、ディスプレイデバイスの保護のために電子工学用途において有用である。  【選択図】図１【特許請求の範囲】
【請求項１】
感圧性接着剤組成物であって、
（Ａ）単位式（Ｒ１Ｒ２２ＳｉＯ１／２）ａ（Ｒ２２ＳｉＯ２／２）ｂを含む、１００〜７０重量部のビス−アルケニル末端ポリジオルガノシロキサンであって、式中、各Ｒ１が、独立して選択される、２〜６個の炭素原子のアルケニル基であり、各Ｒ２が、独立して選択される、脂肪族不飽和を含まない一価ヒドロカルビル基であり、下付き文字ａが、２の平均値を有し、下付き文字ｂが、１以上であり、数（ａ＋ｂ）が、前記ビス−アルケニル末端ポリジオルガノシロキサンに、１００，０００〜１，０００，０００の重量平均分子量と、前記ビス−アルケニル末端ポリジオルガノシロキサンの重量に基づいて、０超〜０．１％未満の総アルケニル含有量とを提供するのに十分な値を有する、ビス−アルケニル末端ポリジオルガノシロキサンと、
（Ｂ）単位式（Ｒ３３ＳｉＯ１／２）ｅ（ＳｉＯ４／２）ｆを含む、１〜３０重量部のポリオルガノシリケート樹脂であって、式中、各Ｒ３が、独立して選択される、１〜１０個の炭素原子を有する一価ヒドロカルビル基であり、下付き文字ｅおよびｆが、モル比（ｅ／ｆ）＜０．９であり、かつ数（ｅ＋ｆ）が前記樹脂に８，０００〜２５，０００の重量平均分子量を与えるのに十分な値を有するような値を有し、出発材料（Ｂ）が、前記ポリオルガノシリケート樹脂の重量に基づいて、１％を超えるシラノール含有量をさらに含む、ポリオルガノシリケート樹脂と、
（Ｃ）単位式（ＨＲ４２ＳｉＯ１／２）ｇ（Ｒ４３ＳｉＯ１／２）ｈ（Ｒ４２ＳｉＯ２／２）ｉ（ＨＲ４ＳｉＯ２／２）ｊを含む、０．０１〜５重量部のポリオルガノ水素シロキサンであって、
式中、各Ｒ４が、独立して選択される、１〜１０個の炭素原子のアルキル基であり、下付き文字ｇ、ｈ、ｉ、およびｊが、ｇ≧０であり、ｈ≧０であり、数（ｇ＋ｈ）が２の平均値を有し、ｉ≧０であり、ｊ＞０であり、かつ数（ｇ＋ｊ）＞０であり、前記数（ｇ＋ｊ）が、前記ポリオルガノ水素シロキサンに少なくとも１％のシリコン結合水素原子を提供するのに十分な値を有するような値を有する、ポリオルガノ水素シロキサンと、
（Ｄ）１０〜５，０００ｐｐｍの白金族金属を前記組成物に提供するのに十分な量のヒドロシリル化反応触媒と、
（Ｅ）前記組成物中の全出発材料の合計重量に基づいて１００重量部当たり、０．０５超〜５．０重量部のヒドロシリル化反応抑制剤と、
（Ｆ）前記組成物中の全出発材料の合計重量に基づいて、１０重量％〜９０重量％の有機溶媒と、を含み、
前記出発材料の全てが、シリコン結合水素含有量対脂肪族不飽和基含有量のモル比が前記組成物中で０．７〜２０になるように選択される、感圧性接着剤組成物。
【請求項２】
出発材料（Ａ）が、５０〜９９％の出発材料Ａ−１）および１％〜５０％の出発材料Ａ−２）を含み、出発材料Ａ−２）が、単位式：（Ｒ１Ｒ２２ＳｉＯ１／２）ａ（Ｒ２２ＳｉＯ２／２）ｂ（Ｒ１Ｒ２ＳｉＯ２／２）ｃを有し、式中、下付き文字ｃが、１以上であり、数（ａ＋ｂ＋ｃ）が、出発材料Ａ−２）に１００，０００〜１，０００，０００の重量平均分子量を提供するのに十分な値を有する、請求項１に記載の組成物。
【請求項３】
各Ｒ１が、ビニル、アリル、またはヘキセニルであり、各Ｒ２が、メチルまたはフェニルであり、各Ｒ３が、メチルであり、各Ｒ４が、メチルまたはフェニルである、請求項１または２に記載の組成物。
【請求項４】
出発材料（Ａ）が、Ａ−１−１）ビス−ジメチルビニルシロキシ末端ポリジメチルシロキサン、またはＡ−１−１）前記ビス−ジメチルビニルシロキシ末端ポリジメチルシロキサンとＡ−２−１）ビス−ジメチルビニルシロキシ末端ポリ（ジメチルシロキサン／メチルビニルシロキサン）との組み合わせを含む、請求項１〜３のいずれか一項に記載の組成物。
【請求項５】
出発材料（Ｂ）が、１１，０００〜２５，０００の重量平均分子量、１％超〜５％のシラノール含有量、および０．５≦（ｅ／ｆ）＜０．９を有する、請求項１〜４のいずれか一項に記載の組成物。
【請求項６】
下付き文字ｇ＝０であり、下付き文字ｈ＝２であり、下付き文字ｉ＝０であり、出発材料（Ｃ）が単位式Ｃ−２）：（Ｒ４３ＳｉＯ１／２）２（ＨＲ４ＳｉＯ２／２）ｊを有し、式中、下付き文字ｊが３０〜３００である、請求項１〜５のいずれか一項に記載の組成物。
【請求項７】
出発材料（Ｄ）が、出発材料（Ｄ）の重量に基づいて、５，０００ｐｐｍの白金を提供するのに十分な量で、ビス−ジメチルビニルシロキシ末端ポリジメチルシロキサン中に溶解される白金錯体を含む、請求項１〜６のいずれか一項に記載の組成物。
【請求項８】
出発材料（Ｅ）が、Ｅ−１）アセチレンアルコール、Ｅ−２）シリル化アセチレン化合物、またはＥ−３）Ｅ−１）およびＥ−２）の両方を含む、請求項１〜７のいずれか一項に記載の組成物。
【請求項９】
Ｅ−１）が、エチニルシクロヘキサノールを含む、請求項８に記載の組成物。
【請求項１０】
Ｅ−２）が、［（１，１−ジメチル−２−プロピニル）オキシ］トリメチルシランを含む、請求項８または９に記載の組成物。
【請求項１１】
出発材料（Ｅ）が、Ｅ−３）Ｅ−１）およびＥ−２）の両方である、請求項８〜１０のいずれか一項に記載の組成物。
【請求項１２】
出発材料（Ｆ）が、トルエンを含む、請求項１〜１１のいずれか一項に記載の組成物。
【請求項１３】
液晶デバイスまたは有機発光ダイオードデバイス等のディスプレイデバイスを保護するウレタンフォームを転写するためのキャリアテープを形成するための、請求項１〜１２のいずれか一項に記載の組成物の使用。
【請求項１４】
１）デバイス対向表面と、前記デバイス対向表面とは反対にある反対表面とを有するウレタンフォーム基材を提供することと、
２）請求項１〜１１のいずれか一項に記載の組成物を、プラスチックフィルムの表面と前記ウレタンフォーム基材の前記反対表面との間に挟むことと、
３）前記組成物を硬化させて感圧性接着剤を形成し、それにより前記ウレタンフォーム基材の前記反対表面上にキャリアテープを形成することと、
任意選択により、４）前記ウレタンフォーム基材の前記デバイス対向表面をディスプレイデバイスの背面に接着することと、
任意選択により、５）前記ウレタンフォーム基材の前記反対表面から前記キャリアテープを除去することと、を含む、方法。
【発明の詳細な説明】
【技術分野】
【０００１】
関連出願の相互参照
本出願は、３５Ｕ．Ｓ．Ｃ．§１１９（ｅ）に基づき２０１８年９月１４日に出願された米国仮特許出願第６２／７３１１１３号の利益を主張する。米国仮特許出願第６２／７３１１１３号は、参照により本明細書に組み込まれる。
【０００２】
感圧性接着剤組成物は、ヒドロシリル化反応を介して硬化可能である。組成物を硬化させることによって調製された感圧性接着剤は、異なる基材に選択的に接着する。感圧性接着剤組成物、およびそれを硬化させることによって調製された感圧性接着剤は、ディスプレイデバイスの加工中に保護を提供するキャリアテープで使用するために電子工学用途において有用である。
【背景技術】
【０００３】
ＯＬＥＤデバイスおよびＬＣＤデバイス等のディスプレイデバイスの製造および使用の過程において、ディスプレイデバイスを、衝撃、例えば、地面への落下から保護する必要がある。ウレタンフォームは、ディスプレイデバイスの衝撃吸収材である。しかしながら、ウレタンフォームは、柔らかくて薄く、単独で取り扱うことができない。ウレタンフォームをディスプレイデバイスに転写するには、キャリアテープが必要になる。
【発明の概要】
【０００４】
感圧性接着剤組成物は、
（Ａ）単位式（Ｒ１Ｒ２２ＳｉＯ１／２）ａ（Ｒ２２ＳｉＯ２／２）ｂを含む、１００〜７０重量部のビス−アルケニル末端ポリジオルガノシロキサンであって、式中、各Ｒ１が、独立して選択される、２〜６個の炭素原子のアルケニル基であり、各Ｒ２が、独立して選択される、脂肪族不飽和を含まない一価ヒドロカルビル基であり、下付き文字ａが、２の平均値を有し、下付き文字ｂが、１以上であり、数（ａ＋ｂ）が、ビス−アルケニル末端ポリジオルガノシロキサンに、１００，０００〜１，０００，０００の重量平均分子量と、ビス−アルケニル末端ポリジオルガノシロキサンの重量に基づいて、０超〜０．１％未満の総アルケニル含有量とを提供するのに十分な値を有する、ビス−アルケニル末端ポリジオルガノシロキサンと、
（Ｂ）単位式（Ｒ３３ＳｉＯ１／２）ｅ（ＳｉＯ４／２）ｆを含む、１〜３０重量部のポリオルガノシリケート樹脂であって、
式中、各Ｒ３が、独立して選択される、１〜１０個の炭素原子を有する一価ヒドロカルビル基であり、下付き文字ｅおよびｆが、モル比（ｅ／ｆ）＜０．９であり、かつ数（ｅ＋ｆ）が樹脂に８，０００Ｄａ〜２５，０００Ｄａの重量平均分子量を与えるのに十分な値を有するような値を有し、ポリオルガノシリケート樹脂が、ポリオルガノシリケート樹脂の重量に基づいて、１％を超えるシラノール含有量をさらに含む、ポリオルガノシリケート樹脂と、
（Ｃ）単位式（ＨＲ４２ＳｉＯ１／２）ｇ（Ｒ４３ＳｉＯ１／２）ｈ（Ｒ４２ＳｉＯ２／２）ｉ（ＨＲ４ＳｉＯ２／２）ｊを含む、０．０１〜５重量部のポリオルガノ水素シロキサンであって、
式中、各Ｒ４が、独立して選択される、１〜１０個の炭素原子のアルキル基であり、下付き文字ｇ、ｈ、ｉ、およびｊが、ｇ≧０であり、ｈ≧０であり、数（ｇ＋ｈ）が２の平均値を有し、ｉ≧０であり、ｊ＞０であり、かつ数（ｇ＋ｊ）＞０であり、数（ｇ＋ｊ）が、ポリオルガノ水素シロキサンに少なくとも１％のシリコン結合水素原子を提供するのに十分な値を有するような値を有する、ポリオルガノ水素シロキサンと、
（Ｄ）１０〜５，０００重量ｐｐｍの白金族金属を組成物に提供するのに十分な量のヒドロシリル化反応触媒と、
（Ｅ）組成物中の全出発材料の合計重量に基づいて１００重量部当たり、０．０５超〜５．０重量部のヒドロシリル化反応抑制剤と、
（Ｆ）組成物中の全出発材料の合計重量に基づいて、１０重量％〜９０重量％の有機溶媒と、を含み、
出発材料の全てが、シリコン結合水素含有量対脂肪族不飽和基含有量のモル比が組成物中で０．７〜２０になるように選択される。
【図面の簡単な説明】
【０００５】
【図１】本明細書に記載の感圧性接着剤組成物を使用したＯＬＥＤデバイスを加工する方法を示す図である。
【０００６】
参照番号
１０１  キャリアテープ
１０２  ＯＬＥＤデバイス
１０３  ウレタンフォーム基材
１０４  デバイス対向表面
１０５  反対表面
１０６  表面
１０７  プラスチックフィルム
１０８  感圧性接着剤
１０９  キャリアテープ
１１０  背面
１１１  ＯＬＥＤデバイス
１１２  第２のプラスチックフィルム
１１３  両面テープ
【０００７】
感圧性接着剤組成物は、
（Ａ）単位式（Ｒ１Ｒ２２ＳｉＯ１／２）ａ（Ｒ２２ＳｉＯ２／２）ｂを含む、１００〜７０重量部のビス−アルケニル末端ポリジオルガノシロキサンであって、式中、各Ｒ１が、独立して選択される、２〜６個の炭素原子のアルケニル基であり、各Ｒ２が、独立して選択される、脂肪族不飽和を含まない一価ヒドロカルビル基であり、下付き文字ａが、２の平均値を有し、下付き文字ｂが、１以上であり、数（ａ＋ｂ）が、ビス−アルケニル末端ポリジオルガノシロキサンに、１００，０００〜１，０００，０００の重量平均分子量と、ビス−アルケニル末端ポリジオルガノシロキサンの重量に基づいて、０超〜０．１％未満の総アルケニル含有量とを提供するのに十分な値を有する、ビス−アルケニル末端ポリジオルガノシロキサンと、
（Ｂ）単位式（Ｒ３３ＳｉＯ１／２）ｅ（ＳｉＯ４／２）ｆを含む、１〜３０重量部のポリオルガノシリケート樹脂であって、
式中、各Ｒ３が、独立して選択される、１〜１０個の炭素原子を有する一価ヒドロカルビル基であり、下付き文字ｅおよびｆが、モル比（ｅ／ｆ）＜０．９であり、かつ数（ｅ＋ｆ）が樹脂に８，０００Ｄａ〜２５，０００Ｄａの重量平均分子量を与えるのに十分な値を有するような値を有する、ポリオルガノシリケート樹脂と、
（Ｃ）単位式（ＨＲ４２ＳｉＯ１／２）ｇ（Ｒ４３ＳｉＯ１／２）ｈ（Ｒ４２ＳｉＯ２／２）ｉ（ＨＲ４ＳｉＯ２／２）ｊを含む、０．０１〜５重量部のポリオルガノ水素シロキサンであって、
式中、各Ｒ４が、独立して選択される、１〜１０個の炭素原子のアルキル基であり、下付き文字ｇ、ｈ、ｉ、およびｊが、ｇ≧０であり、ｈ≧０であり、数（ｇ＋ｈ）が２の平均値を有し、ｉ≧０であり、ｊ＞０であり、かつ数（ｇ＋ｊ）＞０であり、数（ｇ＋ｊ）が、ポリオルガノ水素シロキサンに少なくとも１％のシリコン結合水素原子を提供するのに十分な値を有するような値を有する、ポリオルガノ水素シロキサンと、
（Ｄ）１０〜５，０００ｐｐｍの白金族金属を組成物に提供するのに十分な量のヒドロシリル化反応触媒と、
（Ｅ）組成物中の全出発材料の合計重量に基づいて１００重量部当たり、０．０５超〜５．０重量部のヒドロシリル化反応抑制剤と、
（Ｆ）組成物中の全出発材料の合計重量に基づいて、１０重量％〜９０重量％の有機溶媒と、を含み、
出発材料の全ては、全体のＳｉＨ／Ｖｉモル比が組成物中で０．７〜２０になるように選択される。
【０００８】
出発材料（Ａ）ビス−アルケニル末端ポリジオルガノシロキサン
感圧性接着剤組成物中の出発材料（Ａ）は、単位式Ａ−１）：（Ｒ１Ｒ２２ＳｉＯ１／２）ａ（Ｒ２２ＳｉＯ２／２）ｂを含むビス−アルケニル末端ポリジオルガノシロキサンであって、式中、各Ｒ１が、独立して選択される、２〜６個の炭素原子のアルケニル基であり、各Ｒ２が、独立して選択される、脂肪族不飽和を含まない一価ヒドロカルビル基であり、下付き文字ａが、２の平均値を有し、下付き文字ｂが、１以上であり、数（ａ＋ｂ）が、ビス−アルケニル末端ポリジオルガノシロキサンに、１００，０００〜１，０００，０００の重量平均分子量を提供するのに十分な値を有し、下付き文字ａが、ビス−アルケニル末端ポリジオルガノシロキサンの総アルケニル含有量がビス−アルケニル末端ポリジオルガノシロキサンの重量に基づいて０超〜０．１％未満であるような値を有する、ビス−アルケニル末端ポリジオルガノシロキサンを含む。
【０００９】
単位式Ａ−１）において、各Ｒ１は、独立して選択される、２〜６個の炭素原子のアルケニル基である。代替として、各Ｒ１は、ビニル、アリル、またはヘキセニルであってもよい。代替として、各Ｒ１は、ビニルであってもよい。ビス−アルケニル末端ポリジオルガノシロキサンの総アルケニル含有量は、ビス−アルケニル末端ポリジオルガノシロキサンの重量に基づいて、０超〜０．１％未満である。
【００１０】
単位式Ａ−１）において、各Ｒ２は、独立して選択される、脂肪族不飽和を含まない一価ヒドロカルビル基である。代替として、各Ｒ２は、アルキルまたはアリールであってもよい。代替として、各Ｒ２は、メチルまたはフェニルであってもよい。代替として、各Ｒ２は、メチルであってもよい。
【００１１】
単位式Ａ−１）において、下付き文字ａは、２の平均値を有し、下付き文字ｂは、１以上であり、数（ａ＋ｂ）は、ビス−アルケニル末端ポリジオルガノシロキサンに、１００，０００〜１，０００，０００の重量平均分子量と、ビス−アルケニル末端ポリジオルガノシロキサンの重量に基づいて０％超〜１％未満のアルケニル含有量とを提供するのに十分な値を有する。代替として、ビス−アルケニル末端ポリジオルガノシロキサンは、５００，０００〜１，０００，０００、代替として５００，０００超〜１，０００，０００、代替として５００，０００超〜９００，０００、および代替として６００，０００〜８００，０００、ならびに代替として７００，０００のＭｗを有してもよい。代替として、下付き文字ｂは、４，０００〜６，０００であってもよく、代替として、下付き文字ｂは、４，５００〜５，５００であってもよい。出発材料Ａ−１）は、Ａ−１−１）ビス−ジメチルビニルシロキシ末端ポリジメチルシロキサン、Ａ−１−２）ビス−フェニル，メチル，ビニル−シロキシ末端ポリジメチルシロキサン、Ａ−１−３）ビス−ジメチルヘキセニルシロキシ末端ポリジメチルシロキサン、Ａ−１−４）ビス−ジメチルビニルシロキシ末端ポリ（ジメチルシロキサン／メチルフェニルシロキサン）、Ａ−１−５）ビス−ジメチルビニルシロキシ末端ポリ（ジメチルシロキサン／ジフェニルシロキサン）、またはＡ−１−６）Ａ−１−１）、Ａ−１−２）、Ａ−１−３）、Ａ−１−４）、およびＡ−１−５）のうちの２つ以上の組み合わせによって例示される。出発材料Ａ−１）は、出発材料（Ａ）の総重量に基づいて、５０％〜１００％、代替として５０％〜９９％の量で存在してもよい。
【００１２】
出発材料（Ａ）は、任意選択により、単位式Ａ−２）：（Ｒ１Ｒ２２ＳｉＯ１／２）ａ（Ｒ２２ＳｉＯ２／２）ｂ（Ｒ１Ｒ２ＳｉＯ２／２）ｃを含む１つ以上のペンダントアルケニル基を有するビス−アルケニル末端ポリジオルガノシロキサンであって、式中、Ｒ１、Ｒ２、ならびに下付き文字ａおよびｂが上述の通りであり、下付き文字ｃが１以上であり、数（ａ＋ｂ＋ｃ）が、ビス−アルケニル末端ポリジオルガノシロキサンに、１００，０００〜１，０００，０００の重量平均分子量を提供するのに十分な値を有し、数（ａ＋ｃ）が、単位式Ａ−２）のビス−アルケニル末端ポリジオルガノシロキサンの総アルケニル含有量が単位式Ａ−２）のビス−アルケニル末端ポリジオルガノシロキサンの重量に基づいて０超〜１％未満であるような値を有する、ビス−アルケニル末端ポリジオルガノシロキサン、をさらに含んでもよい。代替として、式Ａ−２）において、下付き文字ｂは、４，０００〜６，０００であってもよく、代替として、下付き文字ｂは、４，５００〜５，５００であってもよい。代替として、下付き文字ｃは、０〜５０であってもよく、代替として、下付き文字ｃは、５〜３０であってもよい。代替として、式Ａ−２）のビス−アルケニル末端ポリジオルガノシロキサンは、５００，０００〜１，０００，０００、代替として５００，０００超〜１，０００，０００、代替として５００，０００超〜９００，０００、および代替として６００，０００〜８００，０００、ならびに代替として７００，０００のＭｗを有してもよい。出発材料Ａ−２）は、出発材料（Ａ）の総重量に基づいて、０〜５０％、代替として１％〜５０％も量で存在してもよい。
【００１３】
出発材料Ａ−２）は、Ａ−２−１）ビス−ジメチルビニルシロキシ末端ポリ（ジメチルシロキサン／メチルビニルシロキサン）によって例示される。代替として、出発材料（Ａ）は、Ａ−１−１）またはＡ−１−１）およびＡ−２−１）の組み合わせであってもよい。
【００１４】
対応するオルガノハロシランの加水分解および縮合または環状ポリジオルガノシロキサンの平衡化等の、出発材料（Ａ）としての使用に適切なポリジオルガノシロキサを調製する方法は、当技術分野において既知である。
【００１５】
感圧性接着剤組成物中の出発材料（Ａ）の量は、組成物中の全出発材料の合計重量に基づいて、１００〜７０重量部である。代替として、出発材料（Ａ）の量は、同じ基準で、１００〜８０重量部、代替として９０〜８０重量部、代替として９０〜７０重量部、および代替として１００〜９０重量部であってもよい。
【００１６】
出発材料（Ｂ）ポリオルガノシリケート樹脂
出発材料（Ｂ）として有用なポリオルガノシリケート樹脂は、単位式Ｂ−１）：
（Ｒ３３ＳｉＯ１／２）ｅ（ＳｉＯ４／２）ｆを含む。
【００１７】
単位式Ｂ−１）において、各Ｒ３は、独立して選択される、１〜１０個の炭素原子を有する一価炭化水素基である。代替として、各Ｒ３は、アルキル、アルケニル、およびアリールからなる群から選択されてもよい。代替として、各Ｒ３は、メチル、ビニル、およびフェニルから選択されてもよい。代替として、Ｒ３基の少なくとも３分の１、代替として少なくとも３分の２分は、メチル基である。代替として、各Ｒ３は、メチルであってもよい。
【００１８】
単位式Ｂ−１）において、下付き文字ｅおよびｆは、モル比（ｅ／ｆ）＜０．９、代替として０．５＜（ｅ／ｆ）＜０．９になるような値を有する。数（ｅ＋ｆ）は、ポリオルガノシリケート樹脂に、８，０００Ｄａ〜２５，０００Ｄａ、代替として１１，０００Ｄａ〜２５，０００Ｄａ、代替として１８，０００Ｄａ〜２５，０００ＤａのＭｗを与えるのに十分な値を有する。代替として、下付き文字ｅは、５０＜ｅ＜２００になるような値を有してもよい。代替として、下付き文字ｆは、５０＜ｆ＜２００になるような値を有してもよい。ポリオルガノシリケート樹脂は、ベンゼン、トルエン、キシレン、およびヘプタン等の液体炭化水素によって例示される、出発材料（Ｆ）として本明細書に記載のもの等の溶媒中、または低粘度直鎖および環状ポリジオルガノシロキサン等の液体有機ケイ素化合物中で可溶性である。
【００１９】
調製するとき、ポリオルガノシリケート樹脂は、上述の式中の単位を含み、ポリオルガノシリケート樹脂は、さらに、シリコン結合ヒドロキシル（シラノール）基を有する単位を含み、式Ｓｉ（ＯＳｉＲ３３）４のネオペンタマーを含んでもよく、式中、Ｒ３は、上述の通りであり、例えば、ネオペンタマーは、各Ｒ３がメチルである場合に、テトラキス（トリメチルシロキシ）シランであってもよい。２９ＳｉＮＭＲ分光法を使用して、ヒドロキシル含有量ならびにＭおよびＱ単位のモル比を測定し、ここで、この比は、ネオペンタマーからＭおよびＱ単位を除いて、｛Ｍ（樹脂）｝／｛Ｑ（樹脂）｝として表される。Ｍ：Ｑ比は、ポリオルガノシリケート樹脂の樹脂部分のトリオルガノシロキシ基（Ｍ単位）の総数の、樹脂部分中のシリケート基（Ｑ単位）の総数に対するモル比を表す。
【００２０】
上述のポリオルガノシリケート樹脂のＭｗは、存在するＲ３で表される炭化水素基の種類を含む様々な要因に依存する。ポリオルガノシリケート樹脂のＭｗは、ネオペンタマーを表すピークが測定から除外されている場合、ＧＰＣを使用して測定された重量平均分子量を指す。適切なＧＰＣ技術は、本明細書の参考実施例に記載されている。
【００２１】
米国特許第８，５８０，０７３号の段３、行５〜段４、行３１、および米国特許公報第２０１６／０３７６４８２号の段落［００２３］〜［００２６］は、本明細書に開示される感圧性接着剤組成物における使用に適切なポリオルガノシリケート樹脂であるポリオルガノシリケート（例えば、ＭＱ）樹脂を開示するために、参照により本明細書に組み込まれる。ポリオルガノシリケート樹脂は、対応するシランの共加水分解等の任意の適切な方法によって、またはシリカヒドロゾル反応法によって調製することができる。ポリオルガノシリケート樹脂は、Ｄａｕｄｔらに対する米国特許第２，６７６，１８２号、Ｒｉｖｅｒｓ−Ｆａｒｒｅｌｌらに対する米国特許第４，６１１，０４２号、およびＢｕｔｌｅｒらに対する米国特許第４，７７４，３１０号において開示される過程等のシリカヒドロゾル反応過程によって調製してもよい。上述のＤａｕｄｔらの方法は、酸性条件下で、シリカヒドロゾルを、トリメチルクロロシラン等の加水分解性トリオルガノシラン、ヘキサメチルジシロキサン等のシロキサン、またはそれらの混合物と反応させることと、Ｍ−単位およびＱ−単位を有するコポリマーを回収することとを伴う。代替として、ポリオルガノシリケート樹脂は、キャッピングされていなくてもよい。得られたポリオルガノシリケート樹脂は、概して、２％〜５％のヒドロキシル基（シラノール含有量）を含有する。
【００２２】
ポリオルガノシリケート樹脂を調製するために使用する中間体は、トリオルガノシランおよび４つの加水分解性置換基を有するシランまたはアルカリ金属シリケートであってもよい。トリオルガノシランは、式Ｒ３３ＳｉＸ１を有してもよく、Ｒ３は、上述の通りであり、Ｘ１は、ハロゲン、アルコキシ、またはヒドロキシル等の加水分解性置換基を表す。４つの加水分解性置換基を有するシランは、式ＳｉＸ２４を有し得、各Ｘ２は、ハロゲン、アルコキシ、またはヒドロキシルである。適切なアルカリ金属シリケートには、ナトリウムシリケートが含まれる。
【００２３】
上述のように調製したポリオルガノシリケート樹脂は、典型的には、シリコン結合ヒドロキシル基、すなわち式ＨＯＳｉ３／２および／またはＨＯＲ３２ＳｉＯ１／２をさらに含む。ポリオルガノシリケート樹脂は、２９ＳｉＮＭＲで測定した、１％超〜５％のシリコン結合ヒドロキシル基（シラノール含有量）を含み得、適切な技術は、本明細書の参考実施例に記載されている。感圧性接着剤組成物に使用するポリオルガノシリケート樹脂は、１％超、代替として２％超、代替として２．５％超、代替として１％超〜５％、代替として２％〜５％、代替として２％超〜５％、代替として２．５％〜５％、および代替として２．５％超〜５％のシラノール含有量を含有してもよい。
【００２４】
ポリオルガノシリケート樹脂の量は、組成物中の全出発材料の合計重量に基づいて１〜３０重量部である。代替として、樹脂の量は、同じ基準で、１〜２０、代替として５〜３０、代替として１〜２５、代替として５〜２５、および代替として５〜２０重量部であってもよい。
【００２５】
出発材料（Ｃ）架橋剤
出発材料（Ｃ）は、０．０１〜５重量部のポリオルガノ水素シロキサンである。出発材料（Ｃ）は、感圧性接着剤組成物中で架橋剤として作用し得る。
【００２６】
出発材料（Ｃ）は、分子当たり、少なくとも２つ、代替として少なくとも３つのシリコン結合水素原子を有し得る。出発材料（Ｃ）は、単位式Ｃ−１）：
（ＨＲ４２ＳｉＯ１／２）ｇ（Ｒ４３ＳｉＯ１／２）ｈ（Ｒ４２ＳｉＯ２／２）ｉ（ＨＲ４ＳｉＯ２／２）ｊを含む。
【００２７】
単位式Ｃ−１）において、各Ｒ４は、独立して選択される、１〜１０個の炭素原子のアルキル基である。代替として、各Ｒ４は、アルキルおよびアリールからなる群から選択されてもよい。代替として、各Ｒ４は、メチルおよびフェニルから選択されてもよい。代替として、各Ｒ４は、メチルであってもよい。
【００２８】
単位式Ｃ−１）において、下付き文字ｇ、ｈ、ｉ、およびｊは、ｇ≧０であり、ｈ≧０であり、数（ｇ＋ｈ）が２の平均値を有し、ｉ≧０であり、ｊ＞０であり、かつ数（ｇ＋ｊ）＞０であり、数（ｇ＋ｊ）が、ポリオルガノ水素シロキサンに、少なくとも１％のシリコン結合水素原子を提供するのに十分な値を有するような値を有する。代替として、下付き文字ｇは、０であってもよい。代替として、下付き文字ｈは、２であってもよい。代替として、数（ｉ＋ｊ）は、３０〜５００であってもよい。代替として、下付き文字ｉは、０であってもよい。代替として、下付き文字ｊは、２〜５００、代替として２＜ｊ＜５００、および代替として下付き文字ｊは、３０〜３００であってもよい。
【００２９】
代替として、下付き文字ｇは、０であってもよく、下付き文字ｉは、０であってもよく、下付き文字ｈは、２であってもよく、出発材料（Ｃ）は、単位式Ｃ−２）：（Ｒ４３ＳｉＯ１／２）２（ＨＲ４ＳｉＯ２／２）ｊを有してもよく、式中、Ｒ４は、上述の通りである。単位式Ｃ−２）において、下付き文字ｊは、３０〜３００であってもよい。
【００３０】
出発材料（Ｃ）のポリオルガノ水素シロキサンは、
Ｃ−３）ジメチル水素シロキシ末端ポリジメチルシロキサン、
Ｃ−４）ジメチル水素シロキシ末端ポリ（ジメチルシロキサン／メチル水素シロキサン）、
Ｃ−５）ジメチル水素シロキシ末端ポリメチル水素シロキサン、
Ｃ−６）トリメチルシロキシ末端ポリ（ジメチルシロキサン／メチル水素シロキサン）、
Ｃ−７）トリメチルシロキシ末端ポリメチル水素シロキサン、ならびに
Ｃ−８）Ｃ−１）、Ｃ−２）、Ｃ−３）、Ｃ−４）、Ｃ−５）、Ｃ−６）およびＣ−７）のうちの２つ以上の組み合わせ、によって例示される。代替として、出発材料（Ｃ）は、Ｃ−６）、Ｃ−７）、またはＣ−６）およびＣ−７）の両方の組み合わせからなる群から選択されてもよい。
【００３１】
オルガノハロシランの加水分解および縮合等のオルガノ水素ポリシロキサンの調製の方法は、当技術分野において既知である。
【００３２】
出発材料（Ｃ）の量は、感圧性接着剤組成物の全出発材料中の脂肪族不飽和一価炭化水素基（例えば、アルケニル）の濃度および全出発材料のシリコン結合水素（ＳｉＨ）含有量（すなわち、出発材料（Ｃ）およびＳｉＨを含有する任意の他の出発材料）を含む様々な要因に依存する。しかしながら、出発材料（Ｃ）の量は、感圧性接着剤組成物中の全出発材料の合計重量に基づいて１００重量部当たり、０．０１〜５重量部であってもよい。代替として、出発材料（Ｃ）の量は、同じ基準で、０．１〜５重量部、代替として０．０２〜５重量部、代替として０．０２〜１重量部、代替として０．０３〜５重量部、代替として０．０３〜１重量部、代替として０．０５〜５重量部、および代替として０．０５〜１重量部であってもよい。
【００３３】
出発材料（Ｄ）ヒドロシリル化反応触媒
出発材料（Ｄ）は、ヒドロシリル化反応触媒である。ヒドロシリル化反応触媒は、当技術分野で既知であり、市販されている。ヒドロシリル化反応触媒は、白金族金属触媒を含む。ヒドロシリル化反応触媒は、白金、ロジウム、ルテニウム、パラジウム、オスミウム、およびイリジウムから選択される金属であり得、代替として白金である。代替として、ヒドロシリル化反応触媒は、このような金属の化合物、例えば、クロリドトリス（トリフェニルホスファン）ロジウム（Ｉ）（Ｗｉｌｋｉｎｓｏｎの触媒）、［１，２−ビス（ジフェニルホスフィノ）エタン］ジクロロジロジウムもしくは［１，２−ビス（ジエチルホスフィノ）エタン］ジクロロジロジウム等のロジウムジホスフィンキレート、塩化白金酸（Ｓｐｅｉｅｒの触媒）、塩化白金酸六水和物、二塩化白金、および上述化合物の低分子量オルガノポリシロキサンとの錯体またはマトリクスもしくはコアシェル型構造にマイクロカプセル化した白金化合物であってもよい。低分子量オルガノポリシロキサンとの白金の錯体には、白金との１，３−ジエテニル−１，１，３，３−テトラメチルジシロキサン錯体（Ｋａｒｓｔｅｄｔの触媒）が含まれる。これらの錯体は、樹脂マトリクス中にマイクロカプセル化され得る。代替として、ヒドロシリル化反応触媒は、白金との１，３−ジエテニル−１，１，３，３−テトラメチルジシロキサン錯体を含んでもよい。代替として、ヒドロシリル化反応触媒は、ビス−ジメチルビニルシロキシ末端ポリジメチルシロキサン中に溶解された白金錯体を含んでもよい。例示的ヒドロシリル化反応触媒は、米国特許第３，１５９，６０１号、同第３，２２０，９７２号、同第３，２９６，２９１号、同第３，４１９，５９３号、同第３，５１６，９４６号、同第３，８１４，７３０号、同第３，９８９，６６８号、同第４，７８４，８７９号、同第５，０３６，１１７号、および同第５，１７５，３２５号、ならびにＥＰ０  ３４７  ８９５Ｂに記載されている。マイクロカプセル化されたヒドロシリル化反応触媒およびそれを調製する方法は、米国特許第４，７６６，１７６号および同第５，０１７，６５４号において例示されているように、当技術分野において既知である。
【００３４】
本明細書で使用する触媒の量は、出発材料（Ａ）、（Ｂ）、および（Ｃ）の選択、ならびにシリコン結合水素原子および脂肪族不飽和基のそのそれぞれの含有量、ならびに存在する抑制剤の種類および量を含む様々な要因に依存するが、触媒の量は、ＳｉＨと脂肪族不飽和基とのヒドロシリル化反応を触媒するのに十分であり、代替として、触媒の量は、感圧性接着剤組成物中の全出発材料の合計重量に基づいて、１０ｐｐｍ〜１０，０００ｐｐｍの白金族金属、代替として１，０００ｐｐｍ〜９，０００ｐｐｍ、代替として２，０００ｐｐｍ〜８，０００ｐｐｍ、代替として３，０００ｐｐｍ〜７，０００ｐｐｍ、代替として４，０００ｐｐｍ〜６，０００ｐｐｍ、および代替として５，０００ｐｐｍを提供するのに十分である。
【００３５】
出発材料（Ｅ）抑制剤
感圧性接着剤組成物は、出発材料（Ｅ）ヒドロシリル化反応抑制剤をさらに含む。ヒドロシリル化反応のための抑制剤は、Ｅ−１）アセチレンアルコール、Ｅ−２）シリル化アセチレン化合物、ならびにＥ−３）Ｅ−１）およびＥ−２）の両方の組み合わせによって例示される。
【００３６】
出発材料Ｅ−１）に適切なアセチレンアルコールは、３−メチル−１−ブチン−３−オール等のメチルブチノール、１−エチニル−１−シクロヘキサノール等のエチニルシクロヘキサノール、３，５−ジメチル−１−ヘキシン−３−オール等のジメチルヘキシノール、１−ブチン−３−オール、１−プロピン−３−オール、２−メチル−３−ブチン−２−オール、３−メチル−１−ペンチン−３−オール、３−フェニル−１−ブチン−３−オール、４−エチル−１−オクチン−３−オール、３，５−ジメチル−１−ヘキシン−３−オール、およびそれらの２つ以上の組み合わせによって例示される。代替として、出発材料Ｅ−１）は、エチニルシクロヘキサノールを含んでもよい。適切なアセチレンアルコールは、例えば、Ｓｉｇｍａ  Ａｌｄｒｉｃｈから市販されている。
【００３７】
出発材料Ｅ−２）のシリル化アセチレン化合物は、（３−メチル−１−ブチン−３−オキシ）トリメチルシラン、［（１，１−ジメチル−２−プロピニル）オキシ］トリメチルシラン、ビス（３−メチル−１−ブチン−３−オキシ）ジメチルシラン、ビス（３−メチル−１−ブチン−３−オキシ）シランメチルビニルシラン、ビス［（１，１−ジメチル−２−プロピニル）オキシ］ジメチルシラン、メチル［トリス（１，１−ジメチル−２−プロピニルオキシ）］シラン、メチル［トリス（３−メチル−１−ブチン−３−オキシ）］シラン、（３−メチル−１−ブチン−３−オキシ）ジメチルフェニルシラン、（３−メチル−１−ブチン−３−オキシ）ジメチルヘキセニルシラン、（３−メチル−１−ブチン−３−オキシ）トリエチルシラン、ビス（３−メチル−１−ブチン−３−オキシ）メチルトリフルオロプロピルシラン、（３，５−ジメチル−１−ヘキシン−３−オキシ）トリメチルシラン、（３−フェニル−１−ブチン−３−オキシ）ジフェニルメチルシラン、（３−フェニル−１−ブチン−３−オキシ）ジメチルフェニルシラン、（３−フェニル−１−ブチン−３−オキシ）ジメチルビニルシラン、（３−フェニル−１−ブチン−３−オキシ）ジメチルヘキセニルシラン、（シクロヘキシル−１−エチン−１−オキシ）ジメチルヘキセニルシラン、（シクロヘキシル−１−エチン−１−オキシ）ジメチルビニルシラン、（シクロヘキシル−１−エチン−１−オキシ）ジフェニルメチルシラン、（シクロヘキシル−１−エチン−１−オキシ）トリメチルシラン、およびそれらの組み合わせによって例示される。代替として、出発材料Ｅ−２）は、メチル［トリス（１，１−ジメチル−２−プロピニルオキシ）］シラン、［（１，１−ジメチル−２−プロピニル）オキシ］トリメチルシラン、またはそれらの組み合わせによって例示される。代替として、出発材料Ｅ−２）は、メチル［トリス（１，１−ジメチル−２−プロピニルオキシ）］シランを含んでもよい。抑制剤として有用なシリル化アセチレン化合物は、酸受容体の存在下で上述のアセチレンアルコールをクロロシランと反応させることによって、アセチレンアルコールをシリル化する等の当技術分野において既知の方法によって調製してもよい。
【００３８】
代替として、Ｅ−３）Ｅ−１）およびＥ−２）の組み合わせを抑制剤として使用してもよい。例えば、抑制剤は、１−エチニル−１−シクロヘキサノール等のエチニルシクロヘキサノール、および［（１，１−ジメチル−２−プロピニル）オキシ］トリメチルシランを含んでもよい。
【００３９】
抑制剤の量は、感圧性接着剤組成物の所望のポットライフ、感圧性接着剤組成物を硬化させるために選択する温度、使用する特定の抑制剤、ならびに使用する他の出発材料の選択および量を含む様々な要因に依存する。しかしながら、存在する場合、抑制剤の量は、感圧性接着剤組成物中の全出発材料の合計重量に基づいて１００重量部当たり、０．０５超〜５重量部、代替として０．１〜５重量部であり得る。
【００４０】
出発材料（Ｆ）溶媒
出発材料（Ｆ）は、溶媒である。溶媒は、感圧性接着剤組成物の流動およびポリオルガノシリケート樹脂等のある特定の出発材料の導入を促進し得る。本明細書で使用する溶媒は、出発材料の流動化を助けるが、本質的にそれらと反応しないものである。溶媒は、出発材料の溶解度および揮発性に基づいて選択され得る。溶解度は、出発材料を溶解および／または分散させるのに十分な溶媒を指す。揮発性は、溶媒の蒸気圧を指す。溶媒が過度に揮発性である（蒸気圧が高過ぎる）場合、ヒドロシリル化反応中に感圧性接着剤組成物に気泡が形成し得、その気泡が亀裂を引き起こし、そうでなくても感圧性接着剤の特性を弱化させるか、またはそれに悪影響を及ぼし得る。しかしながら、溶媒が十分に揮発性でない（蒸気圧が低過ぎる）場合、溶媒は、感圧性接着剤組成物を硬化させることによって調製された感圧性接着剤中に可塑剤として残り得る。
【００４１】
適切な溶媒には、ヘキサメチルジシロキサン、オクタメチルトリシロキサン、ヘキサメチルシクロトリシロキサン、および他の低分子量ポリオルガノシロキサン、例えば、米国ミシガン州ミッドランドのＤｏｗ  Ｓｉｌｉｃｏｎｅｓ  Ｃｏｒｐｏｒａｔｉｏｎから市販されている０．５〜１．５ｃＳｔのＤＯＷＳＩＬ（登録商標）２００ＦｌｕｉｄｓおよびＤＯＷＳＩＬ（登録商標）ＯＳ  ＦＬＵＩＤＳ等の、適切な蒸気圧を有するポリオルガノシロキサンが含まれる。
【００４２】
代替として、溶媒は、有機溶媒を含んでもよい。有機溶媒は、ベンゼン、トルエン、またはキシレン等の芳香族炭化水素、ヘプタン、ヘキサン、またはオクタン等の脂肪族炭化水素、ジクロロメタン、１，１，１−トリクロロエタン、またはメチレンクロライド等のハロゲン化炭化水素、クロロホルム、ジメチルスルホキシド、ジメチルホルムアミド、テトラヒドロフラン、ホワイトスピリット、ミネラルスピリット、ナフサ、ｎ−メチルピロリドン、またはそれらの組み合わせであり得る。代替として、出発材料（Ｆ）は、トルエン等の芳香族炭化水素を含んでもよい。適切な有機溶媒は、当技術分野において既知であり、例えば、Ｆｉｓｈｅｒ  Ｓｃｉｅｎｔｉｆｉｃから市販されている。溶媒の量は、溶媒の選択、その蒸気圧、および溶媒中の他の出発材料の溶解度を含む様々な要因に依存するが、溶媒の量は、組成物中の全出発材料の合計重量に基づいて１０％〜９０％であり得る。代替として、溶媒の量は、同じ基準で、２０％〜８０％、および代替として３０％〜７０％であってもよい。
【００４３】
選択された出発材料および量によって、感圧性接着剤組成物に、０．７〜２０のシリコン結合水素結合含有量対脂肪族不飽和基含有量のモル比（全体のＳｉＨ／Ｖｉ比）が提供される。代替として、全体のＳｉＨ／Ｖｉ比は、１〜２０、代替として１超〜２０、代替として１〜１５、代替として１超〜１５、代替として１〜１０、代替として１超〜１０、および代替として５〜１５であってもよい。
【００４４】
本明細書に記載の感圧性接着剤は、シリコン結合加水分解性基を有し、かつ感圧性接着剤組成物に頻繁に添加されて１つ以上基材への感圧性接着剤の接着を改善する従来の接着促進剤および定着添加剤等の、感圧性接着剤組成物の調製および使用の条件下でポリオルガノシリケート樹脂のシラノール基と反応することができる加水分解性基を含有する材料を含まなくてもよい。理論に拘束されることを望まないが、接着促進剤の任意の加水分解性基が、感圧性接着剤を基材に接着させるように作用する代わりに、ポリオルガノシリケート樹脂のシラノールと反応し、樹脂を誘導体化すると考えられている。例えば、加水分解性基を有するシラン、その部分縮合物、およびオリゴシロキサン、例えば、アルコキシ等の炭化水素オキシ、アセチル等のアシル、オキシム、およびケトキシムは、本明細書に記載の感圧性接着剤組成物に意図的に添加されず、存在しないか、またはポリオルガノシリケート樹脂と反応するのに不十分なレベルで存在する。同じ理由で、感圧性接着剤組成物は、水を含まなくてもよく、ならびに／またはその表面上に加水分解性基を有し得る処理済みおよび未処理の充填剤および他の粒子を含まなくてもよい。
【００４５】
感圧性接着剤組成物の作製方法
感圧性接着剤組成物は、周囲温度または昇温での混合等の任意の簡便な手段によって全出発材料を組み合わせることを含む方法によって調製することができる。例えば、感圧性接着剤組成物を昇温で調製する場合、および／または感圧性接着剤組成物を一液型組成物として調製する場合、抑制剤を、ヒドロシリル化反応触媒の前に添加し得る。
【００４６】
この方法は、溶媒（例えば、ポリオルガノシリケート樹脂および／またはヒドロシリル化反応触媒）中に１つ以上の出発材料を供給することをさらに含み得、組成物中の他の出発材料のうちの１つ以上と組み合わせるときに溶媒に溶解され得る。
【００４７】
代替として、感圧性接着剤組成物は、例えば、感圧性接着剤組成物が使用前に長期間、例えば、感圧性接着剤組成物の基材上へのコーティング前に最大６時間保管される場合に、多液型組成物として調製してもよい。多液型組成物において、ヒドロシリル化反応触媒は、シリコン結合水素原子、例えば、ポリオルガノ水素シロキサンを有する任意の出発材料とは別の部分に保管され、この部分は、感圧性接着剤組成物の使用直前に組み合わされる。
【００４８】
例えば、多液型組成物は、混合等の任意の簡便な手段によって、（Ａ）ビス−アルケニル末端ポリジオルガノシロキサン、（Ｃ）ポリオルガノ水素シロキサン、および任意選択により上述の１つ以上の他の追加の出発材料のうちの少なくともいくつかを含む出発材料を組み合わせることによって調製されて、基剤部分を形成し得る。硬化剤は、混合等の任意の簡便な手段によって、（Ａ）ビス−アルケニル末端ポリジオルガノシロキサン、（Ｄ）ヒドロシリル化反応触媒、および任意選択により上述の１つ以上の他の追加の出発材料のうちの少なくともいくつかを含む出発材料を組み合わせることによって調製され得る。出発材料は、周囲温度または昇温で組み合わせられ得る。出発材料（Ｅ）ヒドロシリル化反応抑制剤は、基剤部分、硬化剤部分、または別々の追加部分のうちの１つ以上に含まれ得る。出発材料（Ｂ）ポリオルガノシリケート樹脂、および出発材料（Ｆ）溶媒は、各々独立して、基剤部分、硬化剤部分、または別々の追加部分に添加され得る。代替として、１つ以上の出発材料は、別々の追加部分に添加されてもよい。二液型組成物を調製する場合、基剤部の硬化剤部分に対する量の重量比は、１：１〜１０：１の範囲であり得る。感圧性接着剤組成物は、ヒドロシリル化反応を介して硬化して、感圧性接着剤を形成する。
【００４９】
上述の方法は、１つ以上の追加のステップをさらに含んでもよい。上述のように調製した感圧性接着剤組成物を使用して、接着剤物品、例えば、感圧性接着剤（上述の感圧性接着剤組成物を硬化させることによって調製される）を基材上に形成し得る。ゆえに、この方法は、感圧性接着剤組成物を基材に塗布することをさらに含み得る。
【００５０】
感圧性接着剤組成物を基材に塗布することは、任意の簡便な手段によって行うことができる。例えば、感圧性接着剤硬化型組成物は、グラビアコータ、コンマコータ、オフセットコータ、オフセット−グラビアコータ、ローラーコータ、リバース−ローラーコータ、エアナイフコータ、またはカーテンコータによって基材上に塗布してもよい。
【００５１】
基材は、感圧性接着剤組成物を硬化させて感圧性接着剤を基材上に形成するために使用する硬化条件（後述する）に耐え得る任意の材料であり得る。例えば、１２０℃以上、代替として１５０℃以上の温度での熱処理に耐え得る任意の基材が適切である。このような基材に適切な材料の例として、ポリイミド（ＰＩ）、ポリエーテルエーテルケトン（ＰＥＥＫ）、ポリエチレンナフタレート（ＰＥＮ）、液晶ポリアリレート、ポリアミドイミド（ＰＡＩ）、ポリエーテルスルフィド（ＰＥＳ）、ポリエチレンテレフタレート（ＰＥＴ）、ポリエチレン（ＰＥ）、またはポリプロピレン（ＰＰ）等のプラスチックフィルムが挙げられる。基材は、ウレタンフォームであってもよい。代替として、感圧性接着剤組成物を、２つの基材の間、例えば、ウレタンフォームとＰＥＴ等のプラスチックフィルムとの間に挟んでもよい。基材の厚さは重要ではないが、厚さは５マイクロメートル〜３００マイクロメートルであり得る。
【００５２】
感圧性接着剤の基材への結合を改善するために、接着剤物品を形成するための方法は、任意選択により、感圧性接着剤組成物を塗布する前に基材を処理することをさらに含み得る。基材を処理することは、感圧性接着剤組成物を基材に塗布する前に、プライマを塗布すること、または基材をコロナ放電処理、エッチング、もしくはプラズマ処理に供すること等の、任意の簡便な手段によって行われ得る。
【００５３】
フィルムまたはテープ等の接着剤物品は、上述の感圧性接着剤組成物を上述の基材上に塗布することによって調製され得る。例えば、感圧性接着剤組成物は、ＰＥＴ等の基材のうちの１つにコーティングされ得る。この方法は、硬化の前および／または硬化中に溶媒の全部または一部を除去することをさらに含み得る。溶媒を除去することは、感圧性接着剤組成物を完全に硬化させることなく溶媒を蒸発させる温度で加熱すること、例えば、７０℃〜１２０℃、代替として５０℃〜１００℃、および代替として７０℃〜８０℃の温度で、溶媒の全部または一部を除去するのに十分な時間（例えば、３０秒〜１時間、代替として１分〜５分）、加熱すること等の、任意の簡便な手段によって行われ得る。ウレタンフォーム等の第２の基材は、硬化前に感圧性接着剤組成物と、または硬化後に感圧性接着剤と接触し得る。
【００５４】
感圧性接着剤組成物を硬化させることは、８０℃〜２００℃、代替として９０℃〜１８０℃、代替として１００℃〜１６０℃、および代替として１１０℃〜１５０℃の温度で、感圧性接着剤組成物を硬化させるのに十分な時間（例えば、３０秒〜１時間、代替として１〜５分）、加熱することによって行われ得る。硬化速度を上げる必要がある場合、またはその過程のオーブンの温度を下げる必要がある場合、触媒レベルを上げることができる。これにより、感圧性接着剤が基材上に形成される。硬化は、基材をオーブン内に置くことによって行われ得る。基材に塗布される感圧性接着剤組成物の量は、特定の用途に依存するが、その量は、硬化後の感圧性接着剤の厚さが５ｕｍ〜１００ｕｍであり得、保護フィルムについては厚さが、６ｕｍ〜５０ｕｍ、代替として８ｕｍ〜４０ｕｍ、代替として１０ｕｍ〜３０ｕｍ、代替として９ｕｍ〜１５ｕｍ、および代替として９ｕｍ〜１１ｕｍであり得るように十分であり得る。
【００５５】
本明細書に記載のように調製した接着剤物品（例えば、キャリアテープ）を形成するために組成物を硬化させることによって調製される感圧性接着剤組成物および感圧性接着剤は、電子デバイス処理での使用に適切である。例えば、一実施形態では、接着剤物品は、衝撃から保護するために、ＯＬＥＤデバイス加工方法またはＬＣＤデバイス加工方法等のディスプレイデバイス加工方法で使用され得る。
【００５６】
図１は、キャリアテープ１０９の加工のための方法およびＯＬＥＤデバイス１１１の保護におけるその使用を示す。この方法は、
図１ａにおいて、１）デバイス対向表面１０４と、デバイス対向表面１０４とは反対にある反対表面１０５とを有するウレタンフォーム基材１０３を提供することと、
図１ｂにおいて、２）プラスチックフィルム１０７の表面１０６とウレタンフォーム基材１０３の反対表面１０５との間に本明細書に記載の感圧性接着剤組成物を挟むことと、
３）感圧性接着剤組成物を硬化させて感圧性接着剤１０８を形成し、それによりウレタンフォーム基材１０３の反対表面１０５上にキャリアテープ１０９を形成することと、を含む。図１ｃは、この方法が、４）ウレタンフォーム基材１０３のデバイス対向表面１０４を、図面にＯＬＥＤデバイス１１１として示すモバイルディスプレイデバイスの背面１１０に接着することをさらに含み得ることを示す。図１ｄは、この方法が、５）ウレタンフォーム基材１０３の反対表面１０５からキャリアテープ１０９を除去することをさらに含み得ることを示す。
【００５７】
この方法のステップ１）では、ウレタンフォーム基材１０３のデバイス対向表面１０４を第２のプラスチックフィルム１１２に取り付け、ステップ４）の前に第２のプラスチックフィルムを除去し得る。ウレタンフォーム基材１０３のデバイス対向表面１０４は、ＯＬＥＤデバイス１１１の背面１１０とウレタンフォーム基材１０３のデバイス対向表面１０４との間に挟まれた両面テープ１１３を介してＯＬＥＤデバイス１１１背面１１０に接着される。
【実施例】
【００５８】
これらの実施例は、本発明のいくつかの実施形態を例証するためのものであり、請求項に記載された本発明の範囲を限定するものとして解釈するべきではない。表１の出発材料を、本明細書の実施例において使用した。
【表１】
2021535936.tif 000002
【００５９】
参考実施例１−分子分布
出発材料の分子分布を、トリプル検出器アレイ（屈折率、直角光散乱、および粘度計）を備えたＧＰＣで分析した。試料の０．５％をＧＰＣ分析に使用した。ポリスチレン標準のＭｗは５８０〜１００，０００の範囲であり、分子量決定には３次較正曲線を使用した。試料および標準の両方をＨＰＬＣグレードの酢酸エチルで希釈した。
【００６０】
参考実施例２−Ｍ／Ｑ比およびＯＨ重量％の計算方法
Ｍ／Ｑ比およびＯＨ％（シラノール含有量）を、２９Ｓｉ  ＮＭＲ結果を使用して計算した。式Ｍｅ３Ｓｉ−Ｏ−ＳｉＭｅ３の二量体は試料中に観察されず、１５〜８ｐｐｍで式（Ｍｅ３ＳｉＯ１／２）の広いメインＭ単位、Ｍ４ＱのＭ、８．４ｐｐｍでネオペンタマーが観察された。−９５〜−１０４ｐｐｍでＱ３［ＯＨＳｉＯ３／２］、−１０４〜１２０ｐｐｍでＱ４［ＳｉＯ２］が、２９Ｓｉ  ＮＭＲ結果で観察された。全体のＭ／Ｑ比を、樹脂とネオペンタマーのＭ単位の積分値から計算した。−９５〜−１０４ｐｐｍでのＱ３は、樹脂のキャッピングされていないＯＨ官能基を表すため、総ＯＨ重量を総樹脂重量で割って、ＯＨ重量％を計算した。
【００６１】
参考実施例３−感圧性接着剤組成物試料を調製するための一般的な手順。
グループ１の試料を、３０部のビス−ビニル末端ジメチルポリシロキサン、またはビス−ビニル末端ポリジメチルシロキサンとビス−ビニル末端ポリ（ジメチルシロキサン／メチルビニルシロキサン）との混合物と、ｆ−１）トルエンとを混合して、３０％の溶液を作製することによって調製した。各溶液にＭＱ樹脂、ｃ−１）架橋剤、および抑制剤を添加した。この混合物を均質化した後、０．５部のｄ−１）触媒（組成物中に２５ｐｐｍのＰｔを提供するのに十分）を添加した。各出発材料の量は、組成物のＳｉＨ／ビニルのモル比＝１０を提供するのに十分であった。表２は、異なる実施例における各出発材料の量を示す。
【表２】
2021535936.tif 000003
【００６２】
上述のように調製した感圧性接着剤試料を基材にコーティングし、硬化させ、以下の試験方法に従って評価した。
【００６３】
参考実施例４−テープ調製（コーティングおよび硬化）
実施例１〜実施例２０で調製した感圧性接着剤組成物を、７５ｕｍのウレタン下塗りＰＥＴフィルム上に塗布し、硬化させた。得られた感圧性接着剤は１０ｕｍ厚の層であった。コーティングされたフィルムを３．５分間１５０℃で加熱することによって、感圧性接着剤シートを生成した。硬化後、フィルムに２５ｕｍＰＥＴ剥離フィルムをラミネートし、幅２．５４ｍｍのストリップに切断した。７５ｕｍのウレタン下塗りＰＥＴは、ＳＫＣ  ＳＨ−８６として市販されていた。２５ｕｍのＰＥＴフィルムは、ＫＯＬＯＮ  ＣＤ−９０１として市販されていた。
【００６４】
参考実施例５−剥離力測定
感圧性接着剤層は、発効日２０１８年のＡＳＴＭ  Ｄ１０００に指定される１８０°引き剥がし試験に従って測定した剥離フィルムへの接着強度を示した。
「テープ調製」で調製したテープを２ｋｇの重量のゴムローラーでロールプレスし、測定前に３０分間ＲＴで保存した。剥離力を、引張試験機（試験装置；ＡＲ−１０００（Ｃｈｅｍｉｎｓｔｒｕｍｅｎｔ  Ｃｏｍｐａｎｙ））で測定した。接着力は、１２インチ／分の一定速度で引張試験機を使用して、被着体の表面に対して１８０°の角度で感圧性接着剤テープから剥離フィルムを剥ぎ取ることによって測定した。
【００６５】
参考実施例６−ウレタンフィルム上の接着力測定
上述の「テープ調製」で調製したテープを、剥離フィルムから引き剥がし、ゴムローラーで発生させた２ｋｇｆの圧力下で、ウレタンフォーム−ＰＥＴラミネートフィルム（韓国のＳ＆Ｋ  Ｐｏｌｙｔｅｃｈから入手したＮＡＮＯＣＥＬＬＴＭ  ＰＳＲシリーズ）の形態で被着体に接着した。３０分後、被着体をＰＥＴから剥離させ、引張試験機（試験装置；ＡＲ−１０００（Ｃｈｅｍｉｎｓｔｒｕｍｅｎｔ  Ｃｏｍｐａｎｙ））に載置した。接着力は、１２インチ／分の一定速度で引張試験機を使用して、被着体の表面に対して１８０°の角度で被着体から感圧性接着剤テープを剥ぎ取ることによって測定した。
【００６６】
参考実施例７−８５℃／８５％ＲＨ条件下での保存後の定着試験
上述のように調製した接着剤層を、８５℃／８５％ＲＨの条件下で１週間保存した。保存後、フィルムをＲＴで３０分間保存し、ＰＳＡ上で５回クロスカットした。表面を最大限の強度で指で擦ることで、ＰＳＡが擦り取られないという結果になるはずである。
評価基準：
良好（Ｏ）：ＰＳＡはＰＥＴから擦り取られなかった
不良（Ｘ）：ＰＳＡはＰＥＴから簡単に擦り取られなかった
【００６７】
参考実施例８−接着安定性
剥離力を、上述の「テープ調製」で説明した新しく調製したテープを用いて、１日、３日、１週間後に連続して測定した。剥離力のデータを比較し、違い（増加）を評価する。
良好（Ｏ）：１週間のデータは、１日のデータから５０％を超えて増加しなかった
不良（Ｘ）：１週間のデータは、１日のデータから５０％を超えて増加した
【００６８】
参考実施例９−ウレタン表面上の視覚的移行試験
「テープ調製」で調製したテープを剥離フィルムから引き剥がし、ゴムローラーで発生させた２ｋｇｆの圧力下でウレタンフォーム−ＰＥＴラミネートフィルム（韓国のＳ＆Ｋ  Ｐｏｌｙｔｅｃｈから入手）の形態で被着体に接着した。１週間後、ＰＳＡテープを剥離させ、ウレタン表面を慎重に観察した。ウレタンフォーム表面は、元々マットであり、表面が湿潤または任意の色変化を示した場合、シリコーンがウレタンフォーム上に移行した。
評価基準：
良好（Ｏ）：ウレタン表面は試験前のようにマットに見える
不良（Ｘ）：ウレタン表面は、シリコーン移行によりつるつるしているように見える
【表３】
2021535936.tif 000004
【００６９】
実施例２、３、５〜１５、１７、１８、および２０は、比較である。実施例１、４、１６、および１９は、実際の実施例である。表３は、実施例１、４、１６、および１９全てが、特性の有益な組み合わせを有すること、すなわち、実施例１、４、１６、および１９の全てが良好な特性、すなわちＰＥＴ上で５ｇｆ／インチ以下の接着、ウレタンフォーム上で２５ｇｆ／インチ以上の接着、良好な定着、および低い視覚的移行の組み合わせにおいて予想外の利益を有することを示している。加えて、実施例１６および１９は、シリル化アセチレン化合物が感圧性接着剤組成物中に含まれる場合に、良好な接着安定性のさらなる予想外の利益を示す。
【００７０】
比較実施例３、５、８、１０、１３、１５、１８、および２０は各々、出発材料（Ａ）のビニル官能性ポリメチルシロキサン上に高いビニル含有量（０．１％超）を有した。これらの比較実施例は、ビニル含有量が高く、かつ感圧性接着剤組成物中の他の出発材料が同じに保たれている場合に、上述の条件下で調製および試験された感圧性接着剤が、ウレタン上で接着不良を有する傾向があることを示した。例えば、比較実施例３および５は、実施例１および４および比較実施例２よりもウレタンフォーム上の接着が低かった。また、比較実施例１８および２０は、実施例１６および１９および比較実施例１７よりもウレタンフォーム上の接着が低かった。さらに、感圧性接着剤組成物が、ジメチルビニル−シロキシ末端ポリジメチルシロキサンを含まずにビス−ジメチルビニル−シロキシ末端ポリ（ジメチルシロキサン／メチルビニルシロキサン）を含んだ場合（すなわち、出発材料Ａ）の全てがペンダントビニル基を有した場合）、ウレタンフォームへの接着は、比較実施例２、７、１２、および１７に示すように、比較的低いビニル含有量（９．０６％）であっても合格しなかった。
【００７１】
比較実施例１１〜１５は、ポリオルガノシリケート樹脂のＭｗが６，０００（上述の８，０００〜２５，００００よりも低い）であった場合に、上述の条件下で調製および試験された感圧性接着剤が、移行不良、定着不良、またはその両方を有したことを示した。
【００７２】
比較実施例６〜１０は、１％の低シラノール含有量（すなわち１％超〜５％の範囲より低い）および１の高Ｍ／Ｑ比（すなわち０．９超）を有する、キャッピングされたポリオルガノシリケート樹脂を使用した場合に、上述の条件下で調製および試験された感圧性接着剤が、ウレタンフォーム上の接着不良を有したことを示した。
【００７３】
産業上の利用可能性
本明細書に記載の感圧性接着剤組成物を使用して、異なる基材に選択的に接着する感圧性接着剤を調製することができる。感圧性接着剤は、キャリアフィルムに有用であり、支持して使用後に容易に層剥離されるのに十分な接着をウレタンフォーム基材上で有する。ウレタンフォーム基材上の接着は、参考実施例に記載の技術で測定した場合、２５ｇｆ／インチ以上であり得る。ＰＥＴ等のプラスチックフィルム上の接着は、１０ｇｆ／インチ以下、代替として５ｇｆ／インチ以下であり得る。理論に拘束されることを望まないが、異なる基材上のこのような選択的接着が、既知のシリコーン感圧性接着剤では一般的ではないと考えられ、このようなシリコーン感圧性接着剤は、ＰＥＴおよびウレタンフォーム基材上でほぼ同じ接着力を有すると予想されるだろう。
【００７４】
用語の定義と用法
特に指定がない限り、全ての量、比、および割合は、重量に基づく。組成物中の全出発材料の量は、合計で１００重量％になる。発明の概要および要約は、参照により本明細書に組み込まれる。特に明細書の文脈による指定がない限り、冠詞「ａ」、「ａｎ」、および「ｔｈｅ」は、各々１つまたは複数を指す。特に指定がない限り、単数形には複数形が含まれる。範囲の開示は、範囲自体およびその範囲内に包含されるもの、ならびに端点も含む。例えば、８，０００〜２５，０００の範囲の開示には、８，０００〜２５，０００の範囲だけでなく、８，０００、１１，００５、１２，０１３、１３，４４２、１４，５９６、および２５，０００を個別に、ならびにその範囲内に包含される任意の他の数も含まれる。さらに、例えば、８，０００〜２５，０００の範囲の開示には、８，０００〜１０，０００、９，０００〜１２，０００、１１，０００〜１６，０００、および１５，０００〜２５，０００、ならびにその範囲に包含される任意の他の部分集合が含まれる。同様に、マーカッシュ群の開示には、群全体と、その群に包含される個々の要素および下位群も含まれる。例えば、マーカッシュ群の、水素原子、アルキル基、アルケニル基、またはアリール基の開示には、要素のアルキルを個別に、下位群のアルキルおよびアリール、ならびにその群に包含される他の個々の要素および下位群が含まれる。
【００７５】
「アルキル」は、分岐、環状、または直鎖の飽和一価炭化水素基を意味する。アルキル基の例として、メチル、エチル、プロピル（ｎ−プロピルおよび／またはイソ−プロピルを含む）、ブチル（イソ−ブチル、ｎ−ブチル、ｔｅｒｔ−ブチル、および／またはｓｅｃ−ブチルを含む）、ペンチル（イソペンチル、ネオペンチル、シクロペンチル、および／またはｔｅｒｔ−ペンチルを含む）、およびヘキシル、ヘプチル、オクチル、ノニル、およびデシル、ならびに６個以上の炭素原子の分岐または環状飽和一価炭化水素基が挙げられる。アルキル基は、少なくとも１個の炭素原子を有する。代替として、アルキル基は、１〜１２個の炭素原子、代替として１〜１０個の炭素原子、代替として１〜６個の炭素原子、代替として１〜４個の炭素原子、代替として１〜２個の炭素原子、および代替として１個の炭素原子を有してもよい。
【００７６】
「アラルキル」および「アルカリール」は各々、ペンダントおよび／または末端アリール基を有するアルキル基、またはペンダントアルキル基を有するアリール基を指す。例示的アラルキル基には、ベンジル、トリル、キシリル、フェニルエチル、フェニルプロピル、およびフェニルブチルが含まれる。アラルキル基は、少なくとも７個の炭素原子を有する。単環式アラルキル基は、７〜１２個の炭素原子、代替として７〜９個の炭素原子、および代替として７〜８個の炭素原子を有してもよい。多環式アラルキル基は、７〜１７個の炭素原子、代替として７〜１４個の炭素原子、および代替として９〜１０個の炭素原子を有してもよい。
【００７７】
「アルケニル」は、一価炭化水素基が二重結合を有する非環式分岐または非分岐一価炭化水素基を意味する。アルケニル基は、ビニル、アリル、およびヘキセニルを含む。アルケニル基は、少少なくとも２個の炭素原子を有する。代替として、アルケニル基は、２〜１２個の炭素原子、代替として２〜１０個の炭素原子、代替として２〜６個の炭素原子、代替として２〜４個の炭素原子、および代替として２個の炭素原子を有してもよい。
【００７８】
「アルキニル」は、一価炭化水素基が三重結合を有する非環式分岐または非分岐一価炭化水素基を意味する。アルキニル基は、エチニルおよびプロピニルを含む。アルキニル基は、少なくとも２個の炭素原子を有する。代替として、アルキニル基は、２〜１２個の炭素原子、代替として２〜１０個の炭素原子、代替として２〜６個の炭素原子、代替として２〜４個の炭素原子、および代替として２個の炭素原子を有してもよい。
【００７９】
「アリール」は、環炭素原子から水素原子を除去することによりアレーンから誘導される炭化水素基を意味する。アリールは、フェニルおよびナフチルによって例示されるが、これらに限定されない。アリール基は、少なくとも５個の炭素原子を有する。単環式アリール基は、５〜９個の炭素原子、代替として６〜７個の炭素原子、および代替として６個の炭素原子を有してもよい。多環式アリール基は、１０〜１７個の炭素原子、代替として１０〜１４個の炭素原子、および代替として１２〜１４個の炭素原子を有してもよい。
【００８０】
用語「含む（ｃｏｍｐｒｉｓｅ）」およびその派生語、例えば、含む（ｃｏｍｐｒｉｓ（ｉｎｇ）またはｃｏｍｐｒｉｓｅ（ｓ））は、「含む（ｉｎｃｌｕｄｉｎｇ）」、「含む（ｉｎｃｌｕｄｅ）」、「本質的に〜からなる」、および「〜からなる」の概念を意味および包含するために最も広義本明細書に使用される。例証的な例を列挙するための「例えば（ｆｏｒ  ｅｘａｍｐｌｅ）」、「例えば（ｅ．ｇ．）」、「等（ｓｕｃｈ  ａｓ）」、および「含む（ｉｎｃｌｕｄｉｎｇ）」の使用は、列挙される例のみに限定されない。したがって、「例えば」または「等」は、「例えば、〜に限定されない」または「等であるが〜に限定されない」を意味し、他の類似または同等の例を包含する。
【００８１】
一般に、本明細書で使用する場合、値の範囲内のハイフン「−」またはダッシュ「−」は、「から（ｔｏ）」または「から（ｔｈｒｏｕｇｈ）」であり；「＞」は、「上回る」または「より大きい」であり；「≧」は、「少なくとも」または「以上」であり；「＜」は、「下回る」または「未満」であり；「｛≦｝」は、「最大で」または「以下」である。個別基準で、前述の特許の出願、特許、および／または特許出願公開の各々は、参照によりその全体が１つ以上の非限定的な実施形態に明示的に組み込まれる。
【００８２】
略語は、表４に記載の意味を有する。
【表４】
2021535936.tif 000005
【発明を実施するための形態】
【００８３】
第１の実施形態では、キャリアテープを加工するための方法は、
１）デバイス対向表面と、デバイス対向表面とは反対にある反対表面とを有するウレタンフォーム基材を提供することと、
２）感圧性接着剤組成物を、プラスチックフィルムの表面とウレタンフォーム基材の反対表面との間に挟むことであって、感圧性接着剤組成物が、
（Ａ）１００〜７０重量部のビス−アルケニル末端ポリジオルガノシロキサンであって、
Ａ−１）出発材料（Ａ）の重量に基づいて、５０％〜１００％、代替として５０％〜９９％の、単位式（Ｒ１Ｒ２２ＳｉＯ１／２）ａ（Ｒ２２ＳｉＯ２／２）ｂの第１のビス−アルケニル末端ポリジオルガノシロキサンであって、式中、各Ｒ１が、独立して選択される、２〜６個の炭素原子のアルケニル基であり、各Ｒ２が、独立して選択される、脂肪族不飽和を含まない一価ヒドロカルビル基であり、下付き文字ａが、２の平均値を有し、下付き文字ｂが、１以上であり、数（ａ＋ｂ）が、ビス−アルケニル末端ポリジオルガノシロキサンに、１００，０００〜１，０００，０００の重量平均分子量と、ビス−アルケニル末端ポリジオルガノシロキサンの重量に基づいて、０超〜０．１％未満の総アルケニル含有量とを提供するのに十分な値を有する、第１のビス−アルケニル末端ポリジオルガノシロキサンと、
Ａ−２）出発材料（Ａ）の重量に基づいて、０〜５０％、代替として１％〜５０％の、単位式：（Ｒ１Ｒ２２ＳｉＯ１／２）ａ（Ｒ２２ＳｉＯ２／２）ｂ（Ｒ１Ｒ２ＳｉＯ２／２）ｃの第２のビス−アルケニル末端ポリジオルガノシロキサンであって、式中、下付き文字ｃが、１以上であり、数（ａ＋ｂ＋ｃ）が、出発材料Ａ−２）に１００，０００〜１，０００，０００の重量平均分子量を提供するのに十分な値を有する、第２のビス−アルケニル末端ポリジオルガノシロキサンと、を含む、ビス−アルケニル末端ポリジオルガノシロキサンと、
（Ｂ）単位式（Ｒ３３ＳｉＯ１／２）ｅ（ＳｉＯ４／２）ｆを含む、１〜３０重量部のポリオルガノシリケート樹脂であって、
式中、各Ｒ３が、独立して選択される、１〜１０個の炭素原子を有する一価ヒドロカルビル基であり、下付き文字ｅおよびｆが、モル比（ｅ／ｆ）＜０．９であり、かつ数（ｅ＋ｆ）が樹脂に８，０００Ｄａ〜２５，０００Ｄａの重量平均分子量を与えるのに十分な値を有するような値を有する、ポリオルガノシリケート樹脂と、
（Ｃ）単位式（ＨＲ４２ＳｉＯ１／２）ｇ（Ｒ４３ＳｉＯ１／２）ｈ（Ｒ４２ＳｉＯ２／２）ｉ（ＨＲ４ＳｉＯ２／２）ｊを含む、０．０１〜５重量部のポリオルガノ水素シロキサンであって、
式中、各Ｒ４が、独立して選択される、１〜１０個の炭素原子のアルキル基であり、下付き文字ｇ、ｈ、ｉ、およびｊが、ｇ≧０であり、ｈ≧０であり、数（ｇ＋ｈ）が２の平均値を有し、ｉ≧０であり、ｊ＞０であり、かつ数（ｇ＋ｊ）＞０であり、数（ｇ＋ｊ）がポリオルガノ水素シロキサンに少なくとも１％のシリコン結合水素原子を提供するのに十分な値を有するような値を有する、ポリオルガノ水素シロキサンと、
（Ｄ）１０〜５，０００ｐｐｍの白金族金属を組成物に提供するのに十分な量のヒドロシリル化反応触媒と、
（Ｅ）組成物中の全出発材料の合計重量に基づいて１００重量部当たり、０．０５超〜５．０重量部、代替として０．１〜５．０重量部のヒドロシリル化反応抑制剤と、
（Ｆ）組成物中の全出発材料の合計重量に基づいて、１０重量％〜９０重量％の有機溶媒と、を含み、
出発材料の全てが、全体のＳｉＨ／Ｖｉモル比が組成物中で０．７〜２０になるように選択される、挟むことと、
３）組成物を硬化させて感圧性接着剤を形成し、それによりウレタンフォーム基材の反対表面上にキャリアテープを形成することと、を含む。
【００８４】
第２の実施形態では、第１の実施形態の方法におけるステップ２）は、感圧性接着剤組成物をプラスチックフィルムの表面上にコーティングし、その後溶媒を除去することによって行われる。
【００８５】
第３の実施形態では、第２の実施形態の方法において、ウレタンフォーム基材の反対表面を、ステップ２）後に感圧性接着剤組成物と、またはステップ３）後に感圧性接着剤と接触させる。
【００８６】
第４の実施形態では、第１の実施形態の方法におけるステップ２）は、感圧性接着剤組成物をウレタンフォーム基材の反対表面上にコーティングし、その後溶媒を除去することによって行われる。第２の実施形態の方法では、ウレタンフォーム基材の反対表面を、ステップ２）の後に感圧性接着剤組成物と、またはステップ３）の後に感圧性接着剤と接触させる。第５の実施形態では、第４の実施形態の方法において、プラスチックフィルムの表面を、ステップ２）後に感圧性接着剤組成物と、またはステップ３）後に感圧性接着剤と接触させる。
【００８７】
第６の実施形態では、ディスプレイデバイスを加工するための方法は、第１〜第５の実施形態のいずれか１つのステップ１）〜３）の後、４）ウレタンフォーム基材のデバイス対向表面をディスプレイデバイスの背面に接着することを含む。
【００８８】
第７の実施形態では、第６の実施形態の方法は、５）ウレタンフォーム基材の反対表面からキャリアテープを除去することをさらに含む。
【００８９】
第８の実施形態では、第６または第７の実施形態の方法において、ステップ１）において、ウレタンフォームのデバイス対向表面を、第２のプラスチックフィルムに取り付け、第２のプラスチックフィルムをステップ４）の前に除去する。
【００９０】
第９の実施形態では、第６〜第８の実施形態のいずれか１つの方法において、ウレタンフォーム基材のデバイス対向表面を、ディスプレイデバイスの背面とウレタンフォーム基材のデバイス対向表面との間に挟まれた両面テープを介してディスプレイデバイスの背面に接着する。
【００９１】
第１０の実施形態では、前述の実施形態のいずれか１つの方法において、各Ｒ１は、ビニル、アリル、またはヘキセニルであり、各Ｒ２は、メチルまたはフェニルであり、各Ｒ３は、メチルであり、各Ｒ４は、メチルまたはフェニルである。
【００９２】
第１１の実施形態では、前述の実施形態のいずれか１つの方法において、出発材料（Ａ）は、ビス−ジメチルビニルシロキシ末端ポリジメチルシロキサン、またはビス−ジメチルビニルシロキシ末端ポリジメチルシロキサンとビス−ジメチルビニルシロキシ末端ポリ（ジメチルシロキサン／メチルビニルシロキサン）との組み合わせを含む。
【００９３】
第１２の実施形態では、前述の実施形態のいずれか１つの方法において、出発材料（Ｂ）は、１１，０００〜２５，０００の重量平均分子量、１％超〜５％のシラノール含有量、および０．５≦（ｅ／ｆ）＜０．９を有する。
【００９４】
第１３の実施形態では、前述の実施形態のいずれか１つの方法において、下付き文字ｇ＝０であり、下付き文字ｈ＝２であり、下付き文字ｉ＝０であり、出発材料（Ｃ）が単位式：（Ｒ４３ＳｉＯ１／２）２（ＨＲ４ＳｉＯ２／２）ｊを有し、式中、下付き文字ｊが３０〜３００である。
【００９５】
第１４の実施形態では、前述の実施形態のいずれか１つの方法において、出発材料（Ｄ）は、出発材料（Ｄ）の重量に基づいて５，０００ｐｐｍの白金を提供するのに十分な量で、ビス−ジメチルビニルシロキシ末端ポリジメチルシロキサン中に溶解した白金錯体を含む。
【００９６】
第１５の実施形態では、前述の実施形態のいずれか１つの方法において、出発材料（Ｅ）は、Ｅ−１）アセチレンアルコール、Ｅ−２）シリル化アセチレン化合物、またはＥ−３）Ｅ−１）およびＥ−２）の両方を含む。
【００９７】
第１６の実施形態では、第１５の実施形態の方法において、Ｅ−１）は、エチニルシクロヘキサノールを含む。
【００９８】
第１７の実施形態では、第１５の実施形態の方法において、Ｅ−２）は、［（１，１−ジメチル−２−プロピニル）オキシ］トリメチルシランを含む。
【００９９】
第１８の実施形態では、第１５〜第１７の実施形態のいずれか１つの方法において、出発材料（Ｅ）は、Ｅ−３）Ｅ−１）およびＥ−２）の両方である。
【０１００】
第１９の実施形態では、前述の実施形態のいずれか１つの方法において、出発材料（Ｆ）は、トルエンを含む。
【０１０１】
第２０の実施形態では、第６〜第１９の実施形態のいずれか１つの方法に従ってディスプレイデバイスが調製される。
【０１０２】
第２１の実施形態では、第２０の実施形態において、ディスプレイデバイスは、ＯＬＥＤである。
【０１０３】
第２２の実施形態では、第２０の実施形態において、ディスプレイデバイスは、ＬＣＤである。
【図１】
2021535936.tif 000006
【国際調査報告】
2021535936.tif 000007
2021535936.tif 000008